СЫРЬЕВАЯ СМЕСЬ ДЛЯ ИЗГОТОВЛЕНИЯ ИЗДЕЛИЙ
RAW MIX TO MAKE PRODUCTS

Изобретение касается состава сырьевой смеси, которая может быть использована для изготовления скульптуры, ограждений, плит.
Известна сырьевая смесь (шихта), содержащая следующие компоненты, мас.%: стружка чугунная 50,5-52,0; глина огнеупорная 4,0-7,0; высокоглиноземистый шлак 37,0-39,0; раствор сульфитно-дрожжевой бражки 5,0-5,5 [1].
Задачей изобретения является получение из сырьевой смеси, имеющей повышенную (на 15%) удобоукладываемость, изделий, в том числе сложной конфигурации, с более четкими гранями, по внешнему виду имитирующих чугунные.
Технический результат достигается тем, что сырьевая смесь, включающая стружку чугунную, вяжущее, воду, дополнительно содержит графит, а в качестве вяжущего - гипс при следующем соотношении компонентов, мас.%: стружка чугунная 48,0-55,0; графит 2,0-5,0; гипс 20,0-25,0; вода 20,0-25,0.
В качестве вяжущего могут быть использованы любые модификации гипса.
В таблице приведены составы предложенной смеси.
Компоненты
Состав, мас.%:
1
2
Стружка чугунная
48,0
55,0
Графит
2,0
5,0
Гипс
25,0
20,0
Вода
25,0
20,0
В примере 1 в качестве вяжущего используют полу водный гипс, в примере 2 в качестве вяжущего используют ангидрит.
Компоненты дозируют в требуемых количествах. Стружку чугунную, гипс, графит смешивают, добавляют воду и еще раз смешивают. Полученную смесь, укладывают в формы и оставляют до затвердевания. Поверхность изделий шлифуют и пропитывают олифой.
Изделия, полученные из сырьевой смеси, по внешнему виду имитируют изделия из чугуна, а сырьевая смесь - более высокую (на 15%) удобоукладываемость и обеспечивает получение изделий, в том числе сложной конфигурации, с более четкими гранями.
Источник информации
1. Авторское свидетельство №626082 СССР, 1978.